(57)【要約】  【課題】工業的に容易な８００℃程度以上の圧延によって、Ｎｂ、Ｔｉ等の合金元素の添加の有無にかかわらず、超微細な結晶粒を持ち、機械的特性に優れた熱延鋼板の製造方法を提供する。  【解決手段】  Ｃ：０．０１〜０．３質量％を含有する炭素鋼又は低合金鋼からなる鋼板又はスラブを多パス熱間圧延して熱延鋼板を製造する方法であって、最終圧延パスをAr3点以上の温度で終了し、その後０．４秒以内に７２０℃以下まで冷却することを特徴とする、超微細結晶粒熱延鋼板の製造方法。  本発明に用いる炭素鋼又は低合金鋼は、さらに、Ｓｉ、Ｍｎ、Ａｌ、Ｐ、Ｔｉ、Ｎｂ、Ｖ、Ｃｒ、Ｃｕ、Ｍｏ、Ｎｉ、Ｃａ、ＲＥＭ、Ｂのうちの１種又は２種以上を含有してもよい。  【選択図】なし【特許請求の範囲】
【請求項１】
Ｃ：０．０１〜０．３質量％を含有する炭素鋼又は低合金鋼からなる鋼板又はスラブを多パス熱間圧延して熱延鋼板を製造する方法であって、最終圧延パスをAr3点以上の温度で終了し、その後０．４秒以内に７２０℃以下まで冷却することを特徴とする、超微細結晶粒熱延鋼板の製造方法。
【請求項２】
Ｃ：０．０１〜０．３質量％を含有する炭素鋼又は低合金鋼からなる鋼板又はスラブを多パス熱間圧延して熱延鋼板を製造する方法であって、最終の圧延パスをAr3点以上の温度で終了し、その後４００℃／秒以上の冷却速度で０．２秒以内に７２０℃以下まで冷却することを特徴とする、超微細結晶粒熱延鋼板の製造方法。
【請求項３】
圧延終了後の冷却に際して、７２０℃から５００℃の間の温度で１秒以上保持することを特徴とする、請求項１又は２に記載の超微細結晶粒熱延鋼板の製造方法。
【請求項４】
圧延終了後３０秒以内に３５０℃以下の温度まで冷却し、体積率で５０％以上のフェライト及び体積率で１％以上のマルテンサイトを鋼板中に生成させることを特徴とする、請求項１から３のいずれかに記載の超微細結晶粒熱延鋼板の製造方法。
【請求項５】
炭素鋼又は低合金鋼が、Ｓｉ（質量％）＋Ｍｎ（質量％）≧１．０％を満たす量のＳｉとＭｎを含有することを特徴とする、請求項４に記載の超微細結晶粒熱延鋼板の製造方法。
【請求項６】
圧延終了後３０秒以内に５００℃まで冷却し、その後、５００〜３５０℃の間で１分以上保持して、体積率で５０％以上のフェライト及び体積率で３〜３０％の残留オーステナイトを鋼板中に生成させることを特徴とする、請求項１から３のいずれかに記載の超微細結晶粒熱延鋼板の製造方法。
【請求項７】
炭素鋼又は低合金鋼が、Ｓｉ（質量％）＋Ａｌ（質量％）：１．０〜３０％を満たすＳｉとＡｌを含有しかつＭｎ（質量％）≧０．５％のＭｎを含有することを特徴とする、請求項６に記載の超微細結晶粒熱延鋼板の製造方法。
【発明の詳細な説明】
【技術分野】
【０００１】
本発明は、超微細な結晶粒を有する熱延鋼板の製造方法に関する。詳しくは、自動車用、家電用、機械構造用、建築用等の用途に用いられる素材として好適な機械的強度及び加工性に優れた超微細結晶粒熱延鋼板の製造方法に関する。
【背景技術】
【０００２】
自動車をはじめとする輸送用機械や各種産業機械の構造用部材等には、強度、加工性、靱性などに優れた機械的特性が求められる。これらの機械特性を総合的に高めるには、組織を微細化することが有効である。そのため、微細な組織を得るための製造方法が数多く提案されてきている。
【０００３】
従来技術による組織微細化の手段を総括すると、（１）大圧下圧延法、（２）制御圧延法、（３）合金元素添加法、もしくはこれらの組み合わせである。
【０００４】
（１）大圧下圧延法は、圧下率を５０％程度以上と大きくして、１パスの圧延で大きな歪みを蓄積させ、その後オーステナイトから微細フェライトへと変態させるか、もしくは大歪みを利用して比較的粗大なフェライトを微細フェライトへ再結晶させる手法である。これによって、６００℃近傍の低温域の圧延では、粗大粒化し易い単純組成の低炭素鋼においてすら、１μｍ近傍の超微細フェライト組織が得られる。しかし、６００℃近傍の温度の大圧下は、工業的には困難である。一方、工業的に容易な８００℃程度以上の温度における圧延では、フェライト粒径は一般に３μｍ程度以上となってしまう。
【０００５】
（２）制御圧延法は、一般的に８００℃程度以上で、圧延パス当たりの圧下率を２０〜４０％以下として、多パスの圧延を施した後、冷却する方法である。圧延温度をAr3点近傍の狭い温度域にする方法、圧延のパス間時間を短縮する方法、また、歪み速度と温度を制御してオーステナイトを動的再結晶させる方法などの多くの方法が開示されている。しかし、圧延後の冷却に関する検討は十分には行われていない。圧延の直後から水冷するほうが好ましいとされているが、直後冷却といっても圧延後０．２秒以上経過してからの冷却開始で、冷却速度もせいぜい２５０℃／秒程度である。このような方法では、単純組成の低炭素鋼のフェライト粒径は５μｍ程度にしかならない。
【０００６】
（３）合金元素添加法は、オーステナイトの再結晶化や回復を抑制する合金元素の微量の添加によってフェライト粒の微細化を促進するものである。Ｎｂ、Ｔｉ、Ｍｏ、Ｖ等の合金元素は、炭化物を形成したり、粒界に偏析して、オーステナイトやフェライトの回復と再結晶を抑制するため、これらを添加するとフェライト粒が微細化する。この（３）合金元素添加法は、上記の（１）の大圧下圧延法や（２）の制御圧延法と組み合わせて用いる場合が多い。しかし、この場合でも、フェライト粒径の下限は２μｍである。また、この（３）の合金元素添加法は、添加する合金元素の分だけ、原料コストが嵩むという問題点がある。
これらの（１）大圧下圧延法、（２）制御圧延法及び（３）合金元素を添加する方法に言及した先行文献として、特許文献１がある。ここでは、Ar1＋５０℃からAr3＋１００℃の温度域で１秒以内に一回もしくは二回以上の合計圧下率が５０％以上の加工を加え、加工終了後の６００℃以上の温度域で２０℃/秒以上の冷却速度の強制冷却を行う方法が開示されている。
さらに、特許文献２には、動的再結晶温度域での圧下を５スタンド以上の圧下パスにて行い、かつ、この動的再結晶温度域で圧下を加える最初のスタンド入り側と最後のスタンド出側の温度差を６０℃以下にする方法が開示されている。
このように、結晶粒の微細な鋼板を得るための熱延方法に関して多くの提案がなされているが、未だ、工業的に容易な８００℃程度以上の圧延によって、単純組成鋼のフェライト結晶粒径を十分にかつ安定して微細化し、安価で高強度の鋼板を実現する方法は見いだされていない。
【０００７】
【特許文献１】特開昭５９−２０５４４７号公報
【０００８】
【特許文献２】特開平１１−１５２５４４号公報
【発明の開示】
【発明が解決しようとする課題】
【０００９】
本発明は、工業的に容易な８００℃程度以上の圧延によって、Ｎｂ、Ｔｉ等の合金元素の有無にかかわらず、超微細な結晶粒を持ち、機械特性に優れた熱延鋼板を製造する方法を提供することにある。
【課題を解決するための手段】
【００１０】
本発明者らは、Ar3点以上の温度での圧延を行うことを前提に、微細な結晶粒を持ち、機械的特性に優れた熱延鋼板を製造する方法を得るべく、熱延鋼板の化学組成や圧延後の冷却方法について、種々検討した。
その結果、多パス熱間圧延をAr3点以上の温度で終了しその後に冷却する際、圧延終了後から０．４秒以内に７２０℃の温度までの冷却を完了することがフェライトの微細化にとって最も重要であるとの知見を得た。
【００１１】
圧延直後の冷却条件は、従来、最も速いものでも、圧延終了直後から０．２秒後に強制冷却を開始し、最大２５０℃／秒の冷却速度で冷却されている。したがって、たとえば、Ar3点が８００℃の低炭素鋼を例にとると、低炭素鋼をAr3点である８００℃以上から７２０℃以下の温度まで冷却する間に、従来は０．５２秒以上経過していたのである。
【００１２】
Ar3点以上の温度域で圧延されると、オーステナイト結晶粒内に歪みが蓄積される。Ar3点以上の温度域で圧延された後、０．４秒以内に７２０℃までの冷却を完了すると、この歪みは解放されることなく、オーステナイト粒内に蓄積されたままになり、そして、７２０℃以下の温度になってはじめて、オーステナイトからフェライトへの変態が活発化し、蓄積された歪みを核としてフェライト粒が多数発生し、微細なフェライト組織が形成されると考えられる。これに対して、Ar3点以上の温度域で圧延された後、０．４秒を超える時間をかけて７２０℃までの冷却を行うと、７２０℃以上の高温下で歪みが容易に解放されるだけでなく、残存する歪みの存在形態が変化するため、微細なフェライト組織を形成するための核が有効に発生しなくなると推定される。
【００１３】
本発明は、このような知見に基づいて完成したものであり、本発明に係る超微細結晶粒熱延鋼板の製造方法の要旨とするところは、次の(1)〜(7)のとおりである。以下、それぞれ、本発明(1)〜本発明(7)ということがある。なお、本発明(1)〜本発明(7)を総称して、本発明という。また、本明細書において、特に断らない限り、％は質量％を示す。
【００１４】
(1)Ｃ：０．０１〜０．３質量％を含有する炭素鋼又は低合金鋼からなる鋼板又はスラブを多パス熱間圧延して熱延鋼板を製造する方法であって、最終圧延パスをAr3点以上の温度で終了し、その後０．４秒以内に７２０℃以下まで冷却することを特徴とする、超微細結晶粒熱延鋼板の製造方法。
【００１５】
(2) Ｃ：０．０１〜０．３質量％を含有する炭素鋼又は低合金鋼からなる鋼板又はスラブを多パス熱間圧延して熱延鋼板を製造する方法であって、最終の圧延パスをAr3点以上の温度で終了し、その後４００℃／秒以上の冷却速度で０．２秒以内に７２０℃以下まで冷却することを特徴とする、超微細結晶粒熱延鋼板の製造方法。
【００１６】
(3)圧延終了後の冷却に際して、７２０℃から５００℃の間の温度で１秒以上保持することを特徴とする、上記(1)又は(2)の超微細結晶粒熱延鋼板の製造方法。
【００１７】
(4)圧延終了後３０秒以内に３５０℃以下の温度まで冷却し、体積率で５０％以上のフェライト及び体積率で１％以上のマルテンサイトを鋼板中に生成させることを特徴とする、上記(1)〜(3)のいずれかの超微細結晶粒熱延鋼板の製造方法。
【００１８】
(5)炭素鋼又は低合金鋼が、Ｓｉ（質量％）＋Ｍｎ（質量％）：１．０％を満たす量のＳｉとＭｎを含有することを特徴とする、上記(4)の超微細結晶粒熱延鋼板の製造方法。
【００１９】
(6)圧延終了後３０秒以内に５００℃まで冷却し、その後、５００〜３５０℃の間で１分以上保持して、体積率で５０％以上のフェライト及び体積率で３〜３０％の残留オーステナイトを鋼板中に生成させることを特徴とする上記(1)〜(3)のいずれかの超微細結晶粒熱延鋼板の製造方法。
【００２０】
(7)   炭素鋼又は低合金鋼が、Ｓｉ（質量％）＋Ａｌ（質量％）：１．０〜３０％を満たすＳｉとＡｌを含有しかつＭｎ（質量％）≧０．５％のＭｎを含有することを特徴とする、上記(6)の超微細結晶粒熱延鋼板の製造方法。
【００２１】
なお、本発明に用いる炭素鋼又は低合金鋼は、Ｃ：０．０１〜０．３％を含有するが、さらに、Ｓｉ、Ｍｎ、Ａｌ、Ｐ、Ｔｉ、Ｎｂ、Ｖ、Ｃｒ、Ｃｕ、Ｍｏ、Ｎｉ、Ｃａ、ＲＥＭ、Ｂのうちの１種又は２種以上を含有してもよい。
【発明の効果】
【００２２】
本発明によれば、工業的に容易な８００℃程度以上の圧延を行った後の冷却条件を規定するだけで、Ｎｂ、Ｔｉ等の合金元素の添加の有無にかかわらず、微細な結晶粒を持ち、機械特性に優れた熱延鋼板を製造することができる。
【発明を実施するための最良の形態】
【００２３】
以下に、本発明に係る超微細結晶粒熱延鋼板の製造方法について、説明する。
【００２４】
１．化学組成について
Ｃ：
Ｃは、オーステナイトからフェライトへの変態温度を低下させて、熱延の仕上げ温度を低下させることができるので、フェライト結晶粒の微細化を促進するのに有用な元素である。また、強度を確保するための元素である。このため、０．０１％以上含有させる。ただし、過度に含有させると、熱延後のフェライト変態が遅延し、フェライトの体積率が低下するため、また溶接性が劣化するため０．３％以下とする。より好ましくは、０．０３％以上、０．２％以下である。
【００２５】
Ｓｉ：
Ｓｉは、延性を向上して、強度を確保するため、含有させることが好ましい。ただし、過剰に添加すると、逆に延性が低下したり、熱延時の表面酸化の問題が生じるので、３％を上限とする。下限は不純物レベルでもよいが、フェライト組織中に残留オーステナイトを生成させる場合には、Ｓｉ＋Ａｌの総量で１．０質量％以上含有させることが好ましい。
【００２６】
Ｍｎ：
Ｍｎは、強度確保のため、含有させることが好ましい。また、オーステナイトからフェライトへの変態温度を低下させて、熱延の仕上げ温度を低下させることができるので、フェライト結晶粒の微細化を促進するため、含有させることが好ましい。ただし、過度に含有させると、熱延後のフェライト変態が遅延し、フェライトの体積率が低下するため、３％以下とする。下限は不純物レベルでもよいが、より好ましくは、０．５％以上、２．７％以下である。フェライト組織中に残留オーステナイトを生成させるためには、０．５％以上含有させることが好ましく、０．８％以上がより好ましい。また、フェライト組織中にマルテンサイトを生成するためには、Ｓｉ＋Ｍｎの総量で１．０％以上含有させるのが好ましく、１．５％以上がより好ましい。
【００２７】
Ａｌ：
Ａｌは、延性を向上させるため添加してもよい。過剰に含有させると、高温でのオーステナイトが不安定化し熱延の仕上げ温度を過度に上昇させる必要がでてくること、また、安定した連続鋳造を困難にするため、３％を上限とする。下限は不純物レベルでもよいが、フェライト組織中に残留オーステナイトを生成させるためには、Ｓｉ＋Ａｌの総量で１．０％以上含有させることが好ましい。
【００２８】
Ｐ：
Ｐは、強度を増加させるため、添加しても良い。しかし、粒界偏析による脆化が生じるので、添加する場合には、０．５％を上限とする。より好ましくは０．２％以下、さらに好ましくは、０．１％以下である。下限は不純物レベルでもよいが、通常、製鋼段階で０．０１％程度混入してくる。
【００２９】
Ｔｉ：
Ｔｉは、炭化物又は窒化物として析出し強度を増加させるため、また、この析出物がオーステナイトやフェライトの粗大化を抑制して、結晶粒の微細化を促進するため、添加しても良い。ただし、過度に含有させると、熱延以前の加熱時に粗大なＴｉ炭化物又は窒化物が多量に発生して、延性や加工性を阻害するので、０．５％を上限とする。好ましくは０．３％以下である。なお、含有させる場合の下限は、０．０１％が好ましい。
【００３０】
Ｎｂ：
Ｎｂは、炭化物又は窒化物として析出し強度を増加させるため、また、この析出物がオーステナイトやフェライトの粗大化を抑制して、結晶粒の微細化を促進するため、添加しても良い。ただし、過度に含有させると、熱延以前の加熱時に粗大なＮｂ炭化物又は窒化物が多量に発生して、延性や加工性を阻害するので、０．１％を上限とする。好ましくは０．０６％以下である。なお、含有させる場合の下限は、０．００５％が好ましい。
【００３１】
Ｖ：
Ｖは炭化物として析出し強度を増加させるため、また、この析出物がフェライトの粗大化を抑制して、結晶粒の微細化を促進するため、添加しても良い。ただし、Ｔｉ、Ｎｂと同様な理由で、延性や加工性を阻害するので、その含有量は１％を上限とする。好ましくは０．５％以下である。より好ましくは０．３％以下である。なお、含有させる場合の下限は、０．０１％が好ましい。
【００３２】
Ｃｒ：
Ｃｒは、焼き入れ性を増加させ、フェライト組織中にマルテンサイトやベイナイトを生成するために、添加しても良い。ただし、多量に含有させるとフェライトの生成が抑制されるため、１％を上限とする。なお、含有させる場合の下限は、０．１％が好ましい。
【００３３】
Ｃu：
Ｃｕは、低温で析出して、強度を増加させるため添加してもよい。ただし、スラブの粒界割れなどを引き起こすおそれがあるため、その含有量は３％を上限とする。好ましくは２％以下である。なお、含有させる場合の下限は、０．１％が好ましい。
【００３４】
Ｎｉ：
Ｎｉは、高温でのオーステナイトの安定度を増加する目的で添加しても良い。また、Ｃｕを含有させる場合はスラブの粒界脆化を防止するために添加しても良い。ただし、過度に含有させると、フェライトの生成が抑制されるため、１％を上限とする。なお、含有させる場合の下限は、０．１％が好ましい。
【００３５】
Ｍｏ：
Ｍｏは、ＭｏＣを析出し強度を増加させるため、また、この析出物がフェライトの粗大化を抑制して、結晶粒の微細化を促進するため、添加しても良い。ただし、Ｔｉ、Ｎｂと同様な理由で、延性や加工性を阻害するので、その含有量は１％を上限とする。好ましくは０．５％以下である。より好ましくは０．３％以下である。なお、含有させる場合の下限は、０．０１％が好ましい。
【００３６】
Ｃａ、REM、Ｂ:
Ｃａ、希土類元素(REM)やＢは凝固中に析出する酸化物や窒化物を微細化して、鋳片の健全性を保つため、添加しても良い。ただし、高価であるため、その含有量は総量で０．００５％を上限とする。
【００３７】
なお、鋼中に混入する「不純物」としてはＳ、Ｎ、Ｓｎ等が挙げられるが、例えばＳ、Ｎについては、できればその含有量を以下のように規制するのが望ましい。
【００３８】
Ｓ：
Ｓは硫化物系介在物を形成して加工性を低下させる不純物元素であるため、その含有量は0．0５％以下に抑えるのが望ましい。そして、一段と優れた加工性を確保しようとの観点からは 0．008％以下とすることが好ましく、より好ましくは0．003％以下である。
【００３９】
Ｎ：
Ｎは加工性を低下させる不純物元素であり、その含有量は0．01％以下に抑えることが望ましい。より好ましくは、0．006％以下である。
【００４０】
２．圧延について
圧延は、レバースミルもしくはタンデムミルを用いて、オーステナイト温度域で行う。工業的生産性の上からは、少なくとも最終の数段はタンデムミルを用いるのが好ましい。
【００４１】
連続鋳造や鋳造・分塊により得たスラブ、ストリップキャスティングにより得たスラブなどや、必要によってはそれらに一度、熱間、もしくは冷間加工を加えたものを用い、それらが冷片であればAc3点以上の温度に再加熱して、圧延する。加熱温度はAc3点以上の温度であれば特に制限はない。一般的には９００から１３５０℃の間の温度である。ＴｉＣやＮｂＣなどの析出物をオーステナイト中に十分に溶解させる必要がない鋼種の場合、この範囲の中でも比較的低い温度（１１００℃以下）に再加熱することが好ましい。初期のオーステナイト結晶粒が微細化し、最終のフェライト粒も微細化し易くなるためである。
【００４２】
圧延温度は、圧延後にオーステナイトからフェライトへと変態させるためにAr3点以上の温度とする。圧延を終了する温度はAr3点に近いほど良い。これは、圧延によってオーステナイトに導入された加工歪みの蓄積効果が大きくなり、結晶粒の微細化が促進されるためである。本発明で用いる鋼種のAr3点は、概ね７８０から９５０℃である。
【００４３】
圧下量は、Ar3点から「Ar3点＋１００℃」までの温度範囲における板厚減少率で４０％以上とすることが好ましい。より好ましくは、Ar3点から＋８０℃以内の温度範囲で６０％以上である。圧延は、１パスで行う必要はなく、連続した複数パスの圧延であっても良い。１パス当たりの圧下量は、好ましくは１５〜６０％である。１パス当たりの圧下量を大きく取る方がオーステナイトへの歪みを蓄積させ、変態によって生成するフェライトの粒径を微細化する意味から好ましいが、本発明の方法では、１パス当たりの圧下量を４０％以下とした複数パスの圧延でも３μｍ以下の粒径のフェライト粒を得ることができる。
【００４４】
３．圧延後の冷却について
圧延を終了後、オーステナイトに導入された加工歪みを解放することなく、これを駆動力としてオーステナイトからフェライトへと変態させ、微細なフェライト粒組織を生成させるために、圧延終了から０．４秒以内に７２０℃以下の温度まで冷却する。好ましくは圧延終了から０．２秒以内に７２０℃以下の温度まで冷却する。そして、好ましくは、冷却速度を４００℃／秒以上の速度とする。このとき、水冷を用いるのが望ましい。
【００４５】
図１は、圧延終了後、７２０℃まで冷却するのに要した時間（秒）とフェライト平均粒径の関係を示したものであるが、７２０℃まで冷却するのに要した時間（秒）が０．４秒以下になると、生成されるフェライト粒が急激に微細になることが分かる。
【００４６】
ここで、７２０℃以下の温度に冷却されるまでの時間を規定する理由は、７２０℃を超える温度で、冷却を停止もしくは鈍化させると、微細なフェライトが生成する以前に、加工によって導入された歪みが解放され、もしくは、歪みの存在形態が変化してフェライトの核生成に有効ではなくなり、フェライト粒が顕著に粗大化するためである。
【００４７】
なお、圧延終了から０．４秒以内に７００℃以下の温度に冷却されるのが好ましい。０．２秒以内とすると、さらに好ましい。
【００４８】
温度が７２０℃以下に達すると、フェライト変態が活発化する変態温度域に入る。フェライト変態温度域は、この温度から５００℃までの間の温度域である。したがって、７２０℃以下に達した後、冷却を一次停止、もしくはその速度を鈍化させて、５００〜７２０℃の温度域で１秒以上滞留させることが好ましい。より好ましくは、５５０〜７００℃であり、さらに好ましくは６００〜７００℃の温度域である。また、滞留時間は、より好ましくは２秒以上、さらに好ましくは４秒以上である。なお、この温度域を１秒以内に通過する冷却を行うと、焼き入れ性の高い鋼種では、ベイナイトやマルテンサイトが過度に発生し易くなる場合がある。
【００４９】
微細なフェライト粒組織を主とし、その中に体積率で１％以上のマルテンサイトを分散させた複相組織鋼とする場合は、上述の冷却の後、圧延終了後から３０秒以内に３５０℃以下の温度まで冷却することが好ましい。２５０℃以下の温度まで２０秒以下の時間で冷却するのが、より好ましい。なお、３５０℃以下の温度までの冷却に３０秒以上かけると、ベイナイトが発生し易くなって、マルテンサイト生成を阻害し易くなる場合がある。
【００５０】
一方、微細なフェライト粒組織を主とし、体積率で３〜３０％の残留オーステナイトが分散した複相組織鋼とする場合は、上述の冷却の後、圧延終了後から３０秒以内に５００℃まで冷却し、その後、５００〜３５０℃の間で１分以上保持することが好ましい。圧延終了後から２０秒以内に５００℃まで冷却し、その後、５００〜３５０℃の間で５分以上保持するのが、より好ましい。なお、５００℃以下の温度までの冷却に３０秒以上かけるか、もしくは５００〜３５０℃の間の温度を１分以内の時間で冷却すると、残留オーステナイトが発生し難くなる場合がある。
【００５１】
４．冷却設備について
本発明では上記の冷却を行う設備を限定しない。工業的には、水量密度の高い水スプレー装置を用いることが好適である。例えば、圧延板搬送ローラーの間に水スプレーヘッダーを配置し、板の上下から十分な水量密度の高圧水を噴射することで冷却することができる。
【００５２】
５．本発明に係る熱延鋼板の組織について
本発明(1)〜本発明(3)のいずれかによって得られる熱延鋼板は、フェライトを主相とし、主相とフェライト以外の第２相とからなる組織を持つ鋼板である。主相のフェライトは、体積率で少なくとも５０％以上とすることが好ましく、より好ましくは６０％以上、よりより好ましくは７０％以上とする。第２相は、パーライト、セメンタイト、ベイナイト、マルテンサイト、残留オーステナイトのうちの１種以上からなる。
【００５３】
そして、本発明(4)又は本発明(５)によって得られる熱延鋼板は、特に延性を向上させるために、体積率で５０％以上のフェライトと、1％以上のマルテンサイトを含む組織からなるものである。フェライトの体積率を５０％以上とするだけでも延性は向上するが、さらにマルテンサイトの体積率を１％以上とすることによって、フェライトの加工硬化が促進され、もって鋼板の歪み分布が一様化されるので、一層延性が向上する。ここで、フェライトの体積率は、より好ましくは６０％以上、さらに好ましくは７０％以上である。そして、マルテンサイトの体積率は、より好ましくは３％以上、さらに好ましくは５％以上である。
【００５４】
また、本発明(6)又は本発明(7)によって得られる熱延鋼板は、特に延性を向上させるために、体積率で５０％以上のフェライトと３〜３０％の残留オーステナイトを含む組織からなるものである。フェライトの体積率を５０％以上とするだけでも延性は向上するが、さらに残留オーステナイトが加工誘起によってマルテンサイト変態され、もって鋼板の歪み分布が一様化されるので、一層延性が向上する。ここで、フェライトの体積率は、延性向上の観点から、６０％以上が好ましく、７０％以上がさらに好ましい。そして、残留オーステナイトを体積率は、より好ましくは５〜３０％である。また、マルテンサイトの体積率は、より好ましくは３％以上、より好ましくは５％以上である。
【００５５】
本発明によって得られる熱延鋼板におけるフェライトの粒径は、平均粒径で３μｍ以下である。フェライト粒の微細化により、従来の鋼板に比べ、少ない合金添加量で目標とする強度を確保でき、強度以外の特性の劣化が少なく、しかもその後のめっき性も良好となる。強度増加の点からは、より好ましくは２μｍ以下である。一方、加工性の点から、平均粒径の下限は、好ましくは１μｍ以上とする。なお、平均粒径が３μｍを越えると微細化による強度増加分が著しく少なくなり、合金元素の添加量の増加を招く。
【実施例１】
【００５６】
表１に示す化学組成を有する鋼を溶製し、熱間鍛造によって３０ｍｍ厚さにした。その後、１１００℃〜１３００℃の温度域に再加熱した後、試験用小型タンデムミルにて圧延を実施し、２ｍｍの板厚に仕上げた。全ての圧延において、圧延の仕上げ温度は、各鋼種のAｒ３点よりも高い温度とした。得られた鋼材の組織は、走査型電子顕微鏡を用いて鋼板板厚の断面を観察した。
【００５７】
【表１】
2005213595.tif 000002
【００５８】
フェライト粒径については、板表面から板厚の1/8、1/4および1/2の深さの位置の３箇所の各々を、切片法にて測定し、これらの算術平均値で示した。フェライト体積率については、前述のフェライト粒径測定位置と同位置をいわゆるメッシュ法にて測定し、これらの算術平均値で示した。なお、本実施例で製造した鋼板のフェライト相以外の組織は、パーライト、ベイナイト、および球状または粒界セメンタイトであった。
【００５９】
機械的性質については、引張特性および伸びフランジ加工性を以下の方法で調査した。引張特性はＪＩＳ５号引張試験片にて行い、引張強度ＴＳ（ＭＰａ）及び全伸びＥｌ（％）を評価した。そして、伸びフランジ加工性は縦横１００ｍｍの正方形の試験片を採取し、その中央にポンチにて直径１０ｍｍの打ち抜き穴をあけ、先端角６０°の円錐ポンチでこの穴を拡げて、穴の縁にクラックが貫通した時の穴直径から計算される限界穴拡げ率で評価した。
【００６０】
表２および表３には、鋼種Aを用いて、７２０℃まで冷却するのに要した時間が組織および機械特性に及ぼす影響を調査した結果を示す。本発明にかかる試番１〜４は３μｍ以下のフェライト粒径が得られる。フェライト粒径の減少に伴い、強度が上昇しても加工性は維持されることが分かる。一方、比較例にかかる試番５〜７のフェライト粒径は４μｍ以上であり、機械特性も劣る。また、図２及び図３は、鋼種Aにて、それぞれ、フェライト粒径とTS-ElバランスおよびTS-HERバランスとの関係を示すものであるが、３μｍ以下のフェライト粒径を有する本発明例は、TS-ElバランスおよびTS-HERバランスともに、優れていることが分かる。
【００６１】
【表２】
2005213595.tif 000003
【００６２】
【表３】
2005213595.tif 000004
【００６３】
表４および表５には、全鋼種を用いて調査した結果を示す。本発明にかかる試番８〜１６、１８および２０はいずれも２μｍ以下のフェライト粒径が得られ、優れたTS-ElバランスおよびTS-HERバランスを有している。一方、比較例にかかる試番１７、１９および２１のフェライト粒径はいずれも４μｍ以上であり、機械特性も比較的劣る。
【００６４】
【表４】
2005213595.tif 000005
【００６５】
【表５】
2005213595.tif 000006
【実施例２】
【００６６】
表６に示す化学組成の鋼を溶製し、熱間鍛造によって３０ｍｍ厚さにした。その後１０００〜１２００℃の温度に加熱した後、Ar3点以上の温度で５パスの圧延を行った。圧下量は９５％である。
【００６７】
【表６】
2005213595.tif 000007
【００６８】
最終の圧延は概ね、Ar3点から「Ar3点＋３０℃」までで行った。圧延後の板厚は１．６ｍｍであった。圧延後、表７の条件で冷却した。得られた鋼材の組織は、走査型電子顕微鏡を用いて鋼板の板厚断面を観察した。フェライト粒径については、板表面から板厚の1/8、1/4および1/2の深さ位置の３箇所の各々を、切片法にて測定し、これらの算術平均値で示した。フェライト体積率、マルテンサイト体積率については、前述のフェライト粒径測定位置と同位置をいわゆるメッシュ法にて測定し、これらの算術平均値で示した。更に圧延材からJIS５号試験片を採取し、常温引張り試験にて、降伏応力ＹＳ（ＭＰａ）、引張強度ＴＳ（ＭＰａ）及び全伸びＥｌ（％）を評価した。
【００６９】
これらの機械的特性を表７に併せて示す。本発明にかかる試番A1〜A13では、いずれも２μｍ以下のフェライト粒径が得られており、高強度を有している。さらに、このうち、試番A1〜A11では５０％以上のフェライト体積率と１％以上のマルテンサイト体積率が得られていて、高強度であるととともに高い伸び(強度-伸びバランス)が得られている。一方、比較例にかかる試番A14〜A16では、フェライト粒径が４μm以上であり、高強度が得られない。
【００７０】
【表７】
2005213595.tif 000008
【実施例３】
【００７１】
表８に示す化学組成の鋼を溶製し、熱間鍛造によって３０ｍｍ厚さの板とした。その後１０００〜１２００℃の温度に加熱した後、Ar3点以上の温度で５パスの圧延を行った。圧下量は９５％である。
【００７２】
【表８】
2005213595.tif 000009
【００７３】
最終の圧延は概ね、Ar3点＋７０℃以内で行った。圧延後の板厚は1．５ｍｍであった。圧延後、表９の条件で冷却した。得られた鋼材の組織は、走査型電子顕微鏡を用いて鋼板板厚の断面を観察した。フェライト粒径については、板表面から板厚の1/8、1/4および1/2の深さの位置の３箇所の各々を、切片法にて測定し、これらの算術平均値で示した。フェライト体積率については、前述のフェライト粒径測定位置と同位置をいわゆるメッシュ法にて測定し、これらの算術平均値で示した。また残留オーステナイト量はX線回折測定から求めた。更に圧延材からJIS５号試験片を採取し、常温引張り試験にて、降伏応力ＹＳ（ＭＰａ）、引張強度ＴＳ（ＭＰａ）及び全伸びＥｌ（％）を評価した。
【００７４】
【表９】
2005213595.tif 000010
【００７５】
表１０に試料の組織とこれらの機械特性を、図４に代表的な組織として試番２の走査型電子顕微鏡写真を示す。図４のうち、(a)は表層から1/8板厚、(b)は表層から1/4板厚、(c)は表層から1/2板厚における組織を、それぞれ示す。
【００７６】
【表１０】
2005213595.tif 000011
【００７７】
本発明にかかる試番１〜８では、２μm以下のフェライト粒径かつ３％以上の残留オーステナイト量が得られ、高強度であるとともに良好な伸び特性が得られる。一方、比較例に係る試番９、１１では３％以上の残留オーステナイト量が得られるがフェライト粒径が４μm以上であるため、本発明鋼に比べて強度が低く機械特性も比較的劣る。
【００７８】
また、比較例に係る試番１０、１２、１３ではフェライト粒径が５μm以上であり、更にフェライト体積率が３０％以下となったり、パーライトやマルテンサイトが生成するため、機械特性が大きく劣る。
【産業上の利用可能性】
【００７９】
本発明によれば、工業的に容易な８００℃程度以上の圧延によって、Ｎｂ、Ｔｉ等の合金元素を添加しなくても、超微細な結晶粒を持ち、機械特性に優れた熱延鋼板を製造することができる。
【図面の簡単な説明】
【００８０】
【図１】７２０℃まで冷却するのに要した時間とフェライト粒径の関係を示す。
【図２】鋼種Aにて、調査したフェライト粒径とTS-Elバランスの関係を示す。
【図３】鋼種Aにて、調査したフェライト粒径とTS-HERバランスの関係を示す。
【図４】試番2の走査型電子顕微鏡写真を示す。ただし、(a)表層から1/8板厚、(b)表層から1/4板厚、(c)表層から1/2板厚を、それぞれ示す。
【図１】
2005213595.tif 000012
【図２】
2005213595.tif 000013
【図３】
2005213595.tif 000014
【図４】
2005213595.tif 000015
【手続補正書】
【提出日】平成17年1月12日(2005.1.12)
【手続補正１】
【補正対象書類名】特許請求の範囲
【補正対象項目名】全文
【補正方法】変更
【補正の内容】
【特許請求の範囲】
【請求項１】
Ｃ：０．０１〜０．３質量％を含有する炭素鋼又は低合金鋼からなる鋼板又はスラブを多パス熱間圧延して熱延鋼板を製造する方法であって、最終圧延パスをAr3点以上の温度で終了し、その後０．４秒以内に７２０℃以下まで冷却することを特徴とする、超微細結晶粒熱延鋼板の製造方法。
【請求項２】
Ｃ：０．０１〜０．３質量％を含有する炭素鋼又は低合金鋼からなる鋼板又はスラブを多パス熱間圧延して熱延鋼板を製造する方法であって、最終の圧延パスをAr3点以上の温度で終了し、その後４００℃／秒以上の冷却速度で０．２秒以内に７２０℃以下まで冷却することを特徴とする、超微細結晶粒熱延鋼板の製造方法。
【請求項３】
圧延終了後の冷却に際して、７２０℃から５００℃の間の温度で１秒以上保持することを特徴とする、請求項１又は２に記載の超微細結晶粒熱延鋼板の製造方法。
【請求項４】
圧延終了後３０秒以内に３５０℃以下の温度まで冷却し、体積率で５０％以上のフェライト及び体積率で１％以上のマルテンサイトを鋼板中に生成させることを特徴とする、請求項１から３までのいずれかに記載の超微細結晶粒熱延鋼板の製造方法。
【請求項５】
炭素鋼又は低合金鋼が、Ｓｉ（質量％）＋Ｍｎ（質量％）≧１．０％を満たす量のＳｉとＭｎを含有することを特徴とする、請求項４に記載の超微細結晶粒熱延鋼板の製造方法。
【請求項６】
圧延終了後３０秒以内に５００℃まで冷却し、その後、５００〜３５０℃の間で１分以上保持して、体積率で５０％以上のフェライト及び体積率で３〜３０％の残留オーステナイトを鋼板中に生成させることを特徴とする、請求項１から３までのいずれかに記載の超微細結晶粒熱延鋼板の製造方法。
【請求項７】
炭素鋼又は低合金鋼が、Ｓｉ（質量％）＋Ａｌ（質量％）：１．０〜６％を満たすＳｉとＡｌを含有しかつＭｎ（質量％）≧０．５％のＭｎを含有することを特徴とする、請求項６に記載の超微細結晶粒熱延鋼板の製造方法。
【手続補正２】
【補正対象書類名】明細書
【補正対象項目名】００２０
【補正方法】変更
【補正の内容】
【００２０】
(7)炭素鋼又は低合金鋼が、Ｓｉ（質量％）＋Ａｌ（質量％）：１．０〜６％を満たすＳｉとＡｌを含有しかつＭｎ（質量％）≧０．５％のＭｎを含有することを特徴とする、上記(6)の超微細結晶粒熱延鋼板の製造方法。
【手続補正３】
【補正対象書類名】明細書
【補正対象項目名】００７２
【補正方法】変更
【補正の内容】
【００７２】
【表８】
2005213595.tif 000016